(57)【要約】【課題】耐熱性に優れるＰＥＴ容器を変形を防止して製造する方法を提供する。【解決手段】容器平均厚が３．０〜７．０ｍｍである金型のコアの温度を４０〜５０℃、キャビティーの温度を１５〜２５℃に加熱し、温度２３０〜２４０℃の溶融ＰＥＴ系樹脂を射出成型して射出成型容器を得る工程と、前記射出成型容器を温度１２０〜２００℃で加熱する工程とからなる。変形やヒビ割れを防止し、かつ均一に結晶化されたＰＥＴ容器を製造できる。【選択図】なし【特許請求の範囲】
【請求項１】
容器平均厚が３．０〜７．０ｍｍである金型のコアの温度を４０〜５０℃、キャビティーの温度を１５〜２５℃に加熱し、温度２３０〜２４０℃の溶融ＰＥＴ系樹脂を射出成型して射出成型容器を得る工程と、
前記射出成型容器を温度１２０〜２００℃で加熱する工程とからなる、耐熱性ＰＥＴ容器の製造方法。
【請求項２】
前記加熱工程は、前記射出成型容器を温度１１８〜１２２℃で１８〜２２分、次いで温度１５０〜１６０℃で８〜１２分の雰囲気下で加熱するものである、請求項１記載の耐熱性ＰＥＴ容器の製造方法。
【請求項３】
前記加熱工程において、前記射出成型容器の開口部側に貫通孔を有する遮蔽板を載置することを特徴とする、請求項１または２記載の耐熱性ＰＥＴ容器の製造方法。
【請求項４】
前記射出成型工程において、前記溶融ＰＥＴ系樹脂は、結晶化度３５〜５０％のＰＥＴ系樹脂を溶融したものである、請求項１〜３のいずれかに記載の耐熱性ＰＥＴ容器の製造方法。
【請求項５】
前記射出成型工程で得た射出成型容器に染料で印刷し、次いで、印刷後の射出成型容器を前記加熱工程で加熱することを特徴とする、請求項１〜４のいずれかに記載の耐熱性ＰＥＴ容器の製造方法。
【請求項６】
得られた耐熱性ＰＥＴ容器の結晶化度が３５〜４０％である、請求項１〜５のいずれかに記載の耐熱性ＰＥＴ容器の製造方法。
【請求項７】
前記耐熱性ＰＥＴ容器がコップである、請求項１〜６のいずれかに記載の耐熱性ＰＥＴ容器の製造方法。
【請求項８】
前記溶融ＰＥＴ系樹脂を射出成型してなる射出成型容器の外側を加熱し、次いで容器内側を加熱し、容器内側の結晶化度を容器外側の結晶化度より高めることを特徴とする、請求項１〜７のいずれかに記載の耐熱性ＰＥＴ容器の製造方法。
【請求項９】
前記溶融ＰＥＴ系樹脂を射出成型してなる射出成型容器を加熱し、前記容器の開口部を軟化させ、前記金型に設けた凹部によって賦型することを特徴とする、請求項１〜８のいずれかに記載の耐熱性ＰＥＴ容器の製造方法。
【発明の詳細な説明】
【技術分野】
【０００１】
本発明は、耐熱性に優れるＰＥＴ容器の製造方法に関する。
【背景技術】
【０００２】
従来から、マグカップなどは瀬戸物で製造されることが多く、種々の使用者の嗜好に適するように、一般に白色の食器に彩色が施されている。しかしながら、瀬戸物製では保温性に劣る場合があり、かつ割れやすい。これに対し、プラスチック製のマグカップは一般に衝撃に強く、割れづらい利点がある。このようなプラスチック製の食器に、更に耐熱性、耐衝撃性を付与するため、ポリエチレンテレフタレート樹脂（以下、ＰＥＴ系樹脂と称する。）をＴｇ以上の温度に加温して結晶化する技術がある。
【０００３】
一例として、リサイクルＰＥＴ系樹脂のペレットを２２０〜２８０℃で溶融させた溶融ＰＥＴ系樹脂を金型内に射出して原食器を成形し、ついで１２０〜２００℃で加熱して、耐熱性に優れ、所定の耐衝撃性を有する食器を製造する方法がある（特許文献１）。該特許文献１では、前記原食器は、内部が結晶化した耐熱性の高い結晶化層となるが外側の表面部分は非結晶で耐熱温度の低い非結晶層であり、次いで、１２０〜２００℃で加熱して結晶化を促進させることで、耐熱性に優れ、光沢を有する食器が得られるとしている。
【０００４】
更に、リサイクルＰＥＴ系樹脂のペレットを２２０〜２８０℃で溶融させた溶融ＰＥＴ系樹脂を金型内に射出して原食器を成形し、得られた原食器に有機色素染料で印刷し、ついで１２０〜２００℃で加熱し、滲まずに鮮明で、耐熱性に優れ、所定の耐衝撃性を有する食器を製造する方法もある（特許文献２）。該特許文献２では、印刷後の原食器を１２０〜２００℃で加熱すると、インクを定着させることができ、かつ結晶化を促進させ、耐熱性に優れる食器が得られる、という。
【特許文献１】特開２００３−３１１７９５号公報
【特許文献２】特開２００４−１３６５１０号公報
【発明の開示】
【発明が解決しようとする課題】
【０００５】
前記したように、ＰＥＴ系樹脂はＴｇ以上の温度で結晶化する。例えば、ＰＥＴはＴｇ７３℃であり、温度１２０〜１８０℃で結晶化し構造が安定する。また、ＰＥＴのＴｍは２２０〜２４０℃であるから結晶化後に昇温するとＴｍ以上の温度で溶融する。ＰＥＴ系樹脂を射出成型して耐熱性容器を製造するにはＰＥＴ系樹脂を溶融する必要があるが、溶融温度と結晶化温度とが解離し、結晶化温度は樹脂が軟化するＴｇ温度以上であるため、容器の変形を防止しつつ均一かつ高い結晶化度を有する耐熱性ＰＥＴ容器を製造することは困難である。上記特許公報１および２では、製造する容器のサイズに関する記載はないが、マグカップなど深さと厚みのある容器を製造する場合には、溶融ＰＥＴ系樹脂を容器壁の内部に至るまで均一に結晶化させることができず、したがって、十分な耐熱性を確保することができない場合がある。特に、ＰＥＴ系樹脂は、結晶化すると白化するが、結晶化が不均一な場合には白化も不均一となり、外観が劣り商品価値を低下させる一因となる。
【０００６】
また、前記した方法は、溶融ＰＥＴ系樹脂を射出成型して射出成型容器を得る際、加熱により結晶化させ、溶融温度（Ｔｍ）からＴｇ温度以下まで冷却固化して離型するが、容器が肉厚である場合には、均一な熱履歴を経ることができない。具体的には、溶融温度（Ｔｍ）とＴｇとの間に存在する、結晶化が進行する結晶化温度領域を通過する熱履歴が成型品の各部分で変動し、このため成型品の各部分で結晶化度が異なり、例えばゲート付近は開口部より結晶化度が高く、また厚い壁厚の表面付近は、中心部より低くなるなど、不均一になる。更に、次の加熱結晶化工程で前記射出成型容器が加熱される場合には、結晶化が不十分な部分は軟化し自重で変形する場合があり、結晶化の不均一性が結晶化後の容器の変形をもたらす。これらを防止するため金型内に結晶化温度で長時間とどめればよいが、結晶化して硬化した容器を離型することは割れの発生、金型、特にコア型への抱き付きが発生するため困難であり、生産性もきわめて低い。
【０００７】
また、ＰＥＴ系樹脂は結晶化により収縮するため、そりや変形の一因となり、前記したように射出成型時に金型より離脱する際にひび割れが生じる場合もあり、このような変形を防止する必要もある。
【０００８】
更に、食器に絵付けを行った場合に摩擦によって印刷が剥離する場合があり、商品価値を低下させ、および食器としての寿命を短命にする場合がある。
【０００９】
本発明は、ＰＥＴ系樹脂製の容器であって、製造時の変形やヒビわれを防止し、均一に結晶化され、耐熱性、保温性および耐衝撃性に優れるＰＥＴ容器を製造する方法を提供するものである。
【課題を解決するための手段】
【００１０】
本発明者は、従来の瀬戸物製の食器に代えてＰＥＴ系樹脂を使用することができ、該ＰＥＴ系樹脂を結晶化させると白化するため瀬戸物と同様の質感が得られること、結晶化によって耐熱性が付与され、かつ保温性が付与されること、容器を結晶化するに金型のコア側とキャビティ側の温度とを所定温度に制御して射出成型し、および所定温度で再加熱することで容器の変形やヒビ割れを防止しつつ結晶化を均一に行うことができ、および射出成型した容器に所定の染料で印刷を行うと、極めて鮮明な印刷が可能となることを見出し、本発明を完成させた。
【発明の効果】
【００１１】
本発明によれば、結晶化度を有し、かつ瀬戸物と質感が共通する、厚さ３．０〜７．０ｍｍの機能上十分な耐熱性ＰＥＴ容器を、容器の変形を防止しつつ製造することができる。
【００１２】
本発明の耐熱性ＰＥＴ容器は、耐熱性に優れ、熱伝導性が金属磁器に比較して低く、マグカップなど取っ手のある容器を製造した場合でも取っ手部が熱くならず、取り扱いに優れる。
【００１３】
耐熱性ＰＥＴ系樹脂はガラスよりも熱伝導性が低いため、本発明の耐熱性ＰＥＴ系樹脂の製造方法によって、保温性に優れ、内容物がさめ難い容器を製造することができる。
【００１４】
本発明によれば、特定の染料を使用して印刷後に加熱することで、簡便に耐摩擦性に優れる印刷を施した容器を製造することができる。
【発明を実施するための最良の形態】
【００１５】
本発明は、容器平均厚が３．０〜７．０ｍｍである金型のコアの温度を４０〜５０℃、キャビティーの温度を１５〜２５℃に加熱し、温度２３０〜２４０℃の溶融ＰＥＴ系樹脂を射出成型して射出成型容器を得る工程と、前記射出成型容器を温度１２０〜２００℃で加熱する工程とからなる、耐熱性ＰＥＴ容器の製造方法である。ＰＥＴ系樹脂は結晶化によって収縮するため、容器に厚みのある場合には射出成型によっては変形しやすく、かつ容器の内部と表面との間の結晶化度に差が生じやすいが、本発明によれば均一にかつ高い結晶化度を有する耐熱性ＰＥＴ容器を製造することができる。
【００１６】
（１）金型
本発明の耐熱性ＰＥＴ容器の製造方法では、溶融ＰＥＴ系樹脂を金型に射出形成する工程が必須である。該工程で使用する金型は、容器平均厚が３．０〜７．０ｍｍ、より好ましくは４．０〜６．０ｍｍ、特に好ましくは４．５〜５．５ｍｍの容器製造用の金型である。７．０ｍｍを超える場合には、結晶化が均一に行われない場合が多い。なお、容器の厚さに下限はなく、本願発明によってフィルム状の容器も製造することができるが、射出成型可能な厚さとして上記下限を設けた。このような容器としては、皿、鉢、碗、コップなど、従来瀬戸物で製造され、耐熱性や保温性が要求される容器に広く応用することができる。なお、本願において、金型の「コア」および「キャビティー」とは、凸形状のものと凹形状のものを組み合わせてその間隙に樹脂を充填して製品を作る金型において、凹型状の型をキャビティーを、凸形状の型をコアとする。また、金型の形状によっては上記定義に即しない場合には、容器の内側を形成する金型をコアと称し、容器の外側を形成する金型をキャビティーと称する。なお、本発明で使用する金型は、ＰＥＴ系樹脂を充填する表面にブラスト加工を行ってもよい。ブラスト加工によって射出成型容器の離型性が向上する場合がある。
【００１７】
（２）ＰＥＴ系樹脂
本発明で使用するＰＥＴ系樹脂は、主としてＰＥＴが使用されるが、ＰＥＴ樹脂の本質が損なわれない限り、エチレンテレフタレート単位を主体として、他のポリエステル単位を含む共重合ポリエステルも使用でき、たとえば耐熱性を向上させるためにナイロン系樹脂、ポリエチレンテレナフタレート樹脂等の樹脂をブレンドして使用することもできる。共重合ポリエステル形成用の成分としては、たとえばイソフタル酸、ナフタレン２，６−ジカルボン酸、アジピン酸等のジカルボン酸成分、プロピレングリコール、１，４−ブタンジオール、テトラメチレングリコール、ネオペンチルグリコール、シクロヘキサンジメタノール、ジエチレングリコール等のグリコール成分を使用することができる。また、必ずしもＰＥＴ系樹脂ペレットを溶融する必要はなく、使用後のＰＥＴを粉砕したリサイクルＰＥＴ樹脂などを使用することもできる。
【００１８】
（３）射出成型工程
本発明において、射出成型時のコアの温度は、４０〜５０℃であり、より好ましくは４３〜４７℃、特に好ましくは４５℃である。また、キャビティーの温度は、１５〜２５℃、より好ましくは１８〜２２℃、特に好ましくは２０℃である。上記したコアおよびキャビティーの温度は、いずれもＰＥＴ系樹脂の結晶化温度よりも低い。この温度範囲でキャビティー側とコア側との間に温度に差を設け、コア側の温度をキャビティー側の温度よりも高く設定し、結晶化温度よりも高温で溶融したＰＥＴ系樹脂を金型に充填すると、射出成型容器におけるコア側の結晶化度を高くすることができ、その結果、次工程で温度１２０〜２００℃でキャビティー側をコア側より先に加熱して結晶化を促進する際に、容器の変形を防止することができる。
【００１９】
射出成型工程において、本発明ではＰＥＴ系樹脂を、温度２３０〜２４０℃、より好ましくは２３５〜２４０℃、特に好ましくは２３８〜２４０℃に加熱および溶融して射出成型する。射出成型時の溶融温度が２４０℃を超えると、結晶化率が低くまたは結晶化したＰＥＴ系樹脂が溶融するため、射出成型容器が透明容器となる場合がある。一方、２３０℃を下回ると射出形成に適度な流動性が得られず生産性が低下する場合がある。なお、射出圧力は、３０％〜５０％であり、より好ましくは３５％〜５０％、特に好ましくは３８％〜４２％である。５０％を超えるとヒケが発生する場合があり、一方、３０％を下回ると生産効率が低下する場合がある。
【００２０】
なお、射出形成工程で使用する前記溶融ＰＥＴ系樹脂は、予め温度１２０〜１８０℃の範囲で温度を漸増させつつ５０〜７０分加熱溶融して結晶化させたものを使用することが好ましい。結晶化の後に更に４〜５時間の乾燥工程を行ってもよい。このような温度漸増の一例として、例えば１２０℃で２０分、１４０℃で２０分、１６０℃で１０分、１８０℃で１０分加熱し、結晶化する方法がある。このような処理によって該ＰＥＴ系樹脂の結晶化度を、３５〜５０％、より好ましくは４０〜４５％、特に好ましくは４２〜４３％とすることができる。
【００２１】
上記した射出成型工程で得られる射出成型容器は、コア側の結晶化度がキャビティー側の結晶化度よりも高く傾斜した結晶化度を持ち、かつゲート付近の結晶化度より容器開口部の結晶化度が低いという特徴を有する。この結晶化度の違う容器を前駆体として使用することで、次の加熱工程により変形なく良好に結晶化することが可能になる。
【００２２】
（４）加熱工程
上記によって射出成型容器を得た後、本発明では、該射出成型容器を温度８０〜２００℃で９０〜１００分、より好ましくは８０〜１８０℃で９０〜１００分、特に好ましくは８０〜１６０℃で９０〜１００分加熱し、結晶化を促進させる。この際、結晶化を促進するには、温度１１８〜１２２℃で１８〜２２分、ついで温度１５０〜１６０℃で８〜１２分と複数段に加熱するとより結晶化をより促進することができる。１２０℃を下回ると、結晶化率が低下する場合があり、一方、２００℃を超えると、結晶化したＰＥＴ系樹脂が再度溶融するため、容器が変形する場合がある。なお、上記方法に代えて、温度８０〜１２０℃の範囲で漸次温度を上昇させながら、６０〜９０分加熱して結晶化を促進する方法であってもよい。
【００２３】
上記８０〜２００℃という温度範囲は、ＰＥＴ樹脂のガラス転移点である７３℃よりも高い温度であるため、ＰＥＴ系樹脂の結晶化温度であると同時にＰＥＴ系樹脂が軟化、溶融する温度であり、本来、射出成型容器が変形しやすい温度である。しかしながら、本発明では、前記射出成型工程で金型のコアの温度をキャビティーの温度よりも高くすることで射出成型容器のコア側の結晶化度を促進させているため、容器内側の耐熱強度が高くなっており、容器内部の強度に依存して加熱工程での容器の変形を有効に防止することができる。しかも、変形を防止できるため、加熱時間を長くすることでき、結晶化度を向上させることができる。
【００２４】
本発明では、上記加熱工程において、射出成型容器の開口部側に貫通孔を有する遮蔽板を載置することが好ましい。このような遮蔽板と、その使用例を図１に示す。図１において、(ａ)は射出成型容器(１００)の断面図であり、（ｂ）は遮蔽板(１０)の平面図、（ｃ）は遮蔽板(１０)を図１（ｂ）のＡ−Ａ線で切断した断面図である。加熱雰囲気中に前記遮蔽板(１０)を載置する。該遮蔽板(１０)には、射出成型容器(１００)の開口部の丸みに対応して、開口部の円周に沿って円弧のくぼみ（１３）が形成されている。また、遮蔽板（１０）の中央部には貫通孔(１５)が設けられており、該貫通孔(１５)を介して加熱雰囲気が射出成型容器(１００)の内部に流入される。該、遮蔽板（１０）には、取り扱いが便利なように翼（１７）が設けられており、翼（１７）には、加熱雰囲気の流通を阻害しないように、複数の翼部貫通孔（１９）が設けられている。
【００２５】
本発明において、遮蔽板（１０）に設けられた貫通孔（１５）が存在すると、加熱雰囲気は、該貫通孔（１５）を介して射出成型容器（１００）の内側に流入するため、射出成型容器（１００）の外側よりも内側の温度上昇が遅くなる。このため加熱雰囲気によって容器外側の樹脂が柔軟になった場合でも容器内側の軟化を遅延させて容器の変形を抑えることができる。加えて、前記したように、本発明では、前記射出成型工程で金型のコアの温度をキャビティーの温度よりも高くして、射出成型容器（１００）のコア側の結晶化度を促進させているため、加熱初期段階での耐熱変形性は十分あり、両者があいまって、容器変形を効率的に防止することができる。更に、上記遮蔽板（１０）を使用して容器内側と外側との軟化時間に差を設けることで、変形を防止しつつ容器外側の結晶化を完成させて容器外側に強度を付与させ、ついで容器内側の結晶化を完成させ、容器の変形を有効に防止すると共に容器全体の均一な結晶化を同時に達成することができる。
【００２６】
さらに、射出成型容器（１００）の開口部は、結晶化度が低いため変形が発生が、この開口部を開口部の円周に沿って形成された円弧のくぼみ（１３）に載置して加熱すれば、前記開口部は初期段階で軟化してこのくぼみ（１３）で賦型され、次いで結晶化の進行により硬化する。射出成型容器（１００）の開口部が軟化してくぼみ（１３）で賦型されるため、前記開口部は滑らかな表面に歪みなく仕上げられる。
【００２７】
このような遮蔽板（１０）は、例えば、ステンレス、アルミニウム、鉄、銅などの金属、木片、セラミックスなどで製造することができる。熱伝導性に優れる点で、金属製が好ましい。また、遮蔽板（１０）に設ける貫通孔（１５）のサイズは、上記目的を達成するものであれば特に制限はなく、１に限らず複数の貫通孔（１５）を設けてもよい。また、貫通孔の位置も中央に限定されず、複数の貫通孔（１５）を均等に、または容器開口部の円周に沿って設けてもよい。一般には、貫通孔の総面積が、容器開口面積の３０％以下、より好ましくは１５〜２５％、特に好ましくは１８〜２２％である。
【００２８】
（５）印刷工程
一方、容器に印刷を施す場合には、前記（３）の射出成型工程の後に、得られた射出成型容器に溶媒で溶解した染料を使用して彩色して印刷することができ、その後に印刷した射出成型容器を前記（４）の加熱工程で加熱することで印刷の定着と結晶化とを同時に行うことができる。
【００２９】
本発明で使用できる染料としては、口紅用の色素を使用することが好ましい。安全性が高く、かつ熱によってＰＥＴ系樹脂内に浸透し、印刷後の安定性が高いからである。このような染料としては、アントラピリドン系色素などがある。
【００３０】
このような色素は、溶媒に溶解して使用することができる。このような溶媒としては、例えば化粧品用のオイルであれば安全性に優れる。上記染料に使用できる溶媒としては、リンゴ酸ジイソステアリルがある。
【００３１】
上記染料を使用する場合において、射出成形容器に浸透する染料は、温度が高くなるほど、時間が長くなるほど濃くなる。したがって、使用する染料の量と印刷時間とは、彩色の状況から適宜判断する。なお、印刷方法は、従来のいかなる方法であってもよく、例えば、シルク印刷、スクリーン印刷、タンポ印刷などを好適に行うことができる。また、本発明の射出成型容器の絵付面側であるキャビティー側表面は、結晶化度を低くしているため染料が浸透しやすく、また浸透後に結晶化が十分進行するため、染色はより安定したものとなる。
【００３２】
このように印刷した射出成形容器は、前記した加熱工程で前記温度範囲で加熱する。本発明では、結晶化のための加熱工程の条件と、印刷を固定するための加熱固定処理とを共通させることで工程数を削減することができる。なお、上記染料の射出成形容器への浸透は、温度１２０℃ころより開始される。このため、結晶化と同時に染料の浸透を行うことができる。なお、印刷の色調をよくするには温度１６０℃まで加熱する必要があり、ＰＥＴ系樹脂の結晶化にも温度１６０℃近傍の加熱が必要であるが、急激な温度上昇を行うと結晶化していない部分が変形する場合がある。そこで、印刷の色調をよくしかつ射出成形容器の変形を防止するため、本発明では、該射出成型容器を漸増させ、例えば、温度１１８〜１２２℃の加熱雰囲気下に１８〜２２分載置し、ついで、１５０〜１６０℃で８〜１２分加熱することが好ましい。これによって色調が鮮明となり、同時にＰＥＴ系樹脂の結晶化を促進させることができる。なお、上記方法に代えて、温度８０〜１６０℃の範囲で漸次温度を上昇させながら、６０〜９０分加熱して結晶化を促進する方法であってもよい。なお、印刷後の加熱工程においても、前記したように、遮蔽板を載置し、その上に射出成形容器を伏せておき、加熱することが変形防止の点で好ましい。
【００３３】
加熱後の容器は、加熱工程による印刷固定および結晶化終了後に、浸透しなかった染料を除去するため、洗浄することが好ましい。その後、乾燥して製品とする。このようにして得られた本発明の耐熱性ＰＥＴ容器は、結晶化度が３５％〜４０％である。
【００３４】
（６）耐熱性ＰＥＴ容器
本発明では、前記（３）の射出成型工程および前記（４）の加熱工程を経た容器をそのまま耐熱性ＰＥＴ容器として使用することができ、前記（３）の射出成型工程についで前記（５）の印刷工程を行い、ついで前記（４）の加熱工程を経た容器を耐熱性ＰＥＴ容器として使用することができる。
【００３５】
本発明の耐熱性ＰＥＴ容器の製造方法によれば、結晶化度３５〜４０％の耐熱性ＰＥＴ容器を製造することができる。
【００３６】
本発明の耐熱性ＰＥＴ容器としては、皿、鉢、碗、コップなどがあり、深さがある容器としてコップや、特に取っ手のあるマグカップなどを好適に製造することができる。このようにして得られた耐熱性ＰＥＴ容器は、耐熱性に優れるため、電子レンジでの加熱によっても、取っ手部が熱くならず好適に使用することができる。また、殺菌のために加熱処理しても変形せず、衛生的である。また、印刷用の染料はＰＥＴ系樹脂に浸透しているため、摩擦などによる抵抗力があり、耐久性に優れる。
【実施例】
【００３７】
次に実施例を挙げて本発明を具体的に説明するが、これらの実施例は何ら本発明を制限するものではない。
【００３８】
実施例１
予め樹脂充填側をブラスト処理した平均厚が３．０〜７．０ｍｍ、内径９０〜１００ｍｍ、高さ１００〜１１０ｍｍのマグカップ用金型のコアの温度を４０〜５０℃、キャビティーの温度を１５〜２５℃に加熱した。
【００３９】
これに、温度１２０℃で２０分、１４０℃で２０分、１６０℃で１０分、１８０℃で１０分加熱したＰＥＴを２４０℃で加熱溶融し、前記金型に射出した。３０〜４０秒かけて放冷したのち金型から取り出した。
【００４０】
この射出成型容器に、染料インキ（住化ケムテック（株）製、商品名「スミプラスト」；アントラピリドン系色素）７３ｇをりんご酸ジイソステアリル（日清オイリオ（株）製、商品名「コスモール２２２」）４０ｇを溶媒として溶解したものを、シルク印刷した。
【００４１】
この容器を、図１に示すステンレス製の遮蔽板（１０）を載置した加熱室内の前記遮蔽板（１０）の上にうつぶせにし、容器開口部を、前記遮蔽板（１０）の円弧のくぼみ（１３）に合わせて置いた。なお、遮蔽板（１０）の略中央には、直径１２ｍｍの貫通孔が設けられている。この加熱室内で、温度１２０℃で２０分、ついで温度１６０℃に昇温して１０分加熱して耐熱性ＰＥＴ容器を得た。
【００４２】
実施例２
実施例１で得た耐熱性ＰＥＴ容器について、図２に示す各部位の結晶化度を測定した。結果を表１に示す。なお、結晶化度は以下の式で示される。
【００４３】
【数１】
2008037038.tif 000002
【００４４】
【表１】
2008037038.tif 000003
比較例
実施例１の射出成型容器を５０℃に加熱温調した射出成型用金型に射出成型後５分間とどめ、型内で結晶化させた後に離型を行った。しかしながら、射出成型容器はコア型に抱き付き、通常の射出エジッター圧力では離型できなかった。
【産業上の利用可能性】
【００４５】
本発明の耐熱性ＰＥＴ容器の製造方法は、結晶化を均一に行わせることができるため、耐熱性、保温性、耐衝撃性に優れ、かつ結晶化による白化も均一であるため、外観に優れる耐熱性ＰＥＴ容器を効率的に製造することができる。
【図面の簡単な説明】
【００４６】
【図１】本発明の加熱工程で使用する遮蔽板とその使用方法を説明する図である。
【図２】実施例１で得た耐熱性ＰＥＴ容器の結晶化度測定部位を示す図である。
【符号の説明】
【００４７】
１０・・・遮蔽板、
１３・・・円弧のくぼみ、
１５・・・貫通孔、
１７・・・翼、
１９・・・翼部貫通孔、
１００・・・射出成型容器。
【図１】
2008037038.tif 000004
【図２】
2008037038.tif 000005